(57)【要約】 【課題】多孔質セラミック成型品と相手部品とを円滑に締結させる締結方法、その締結方法を採用して締結された多孔質セラミック成型品を提供する。【解決手段】相手部品となる押え環１１に形成されたネジＳＲ１、又はそのネジＳＲ１に螺合するネジＳＲ２が形成された多孔質セラミック成型品からなる鏡枠１０のネジＳＲ２に潤滑剤Ｋを塗布する。その後で相手部品となる押え環１１を多孔質セラミック成型品からなる鏡枠１０に締結させる。締結が円滑になるためにネジが欠けるということが防止される。【選択図】図２
2010085717.tif 000002
【特許請求の範囲】
【請求項１】
相手部品に形成されたネジと螺合するネジが形成された多孔質セラミック成型品であって、
前記相手部品との螺合部分に潤滑剤が塗布されてなることを特徴とする多孔質セラミック成型品。
【請求項２】
前記潤滑剤が固形潤滑剤であることを特徴とする請求項１記載の多孔質セラミック成型品。
【請求項３】
前記潤滑剤が、二硫化モリブデン、グラファイト、およびＰＴＦＥの中から選択されたいずれか１つ又は複数を潤滑主成分とする固形潤滑成分と、ポリアミドイミド樹脂、エポキシ樹脂、およびアクリル系樹脂の中から選択されたいずれか１つ又は複数からなるバインダとからなる固形潤滑剤であることを特徴とする請求項２記載の多孔質セラミック成型品。
【請求項４】
前記潤滑剤が、高分子樹脂を主成分とする、乾燥により固化した潤滑剤であることを特徴とする請求項１記載の多孔質セラミック成型品。
【請求項５】
当該多孔質セラミック成型品が、対物側開口と結像側開口とを有するとともに対物側外周に相手部品と螺合する雄ネジが形成され該対物側開口から複数の光学部材が光軸を揃えて装入される多孔質セラミック製の鏡胴であり、
前記相手部品が、前記鏡胴の対物側の部分が入り込む装着開口と、前記鏡胴内に装入された複数の光学部材のうちの最も対物側に装入された第１の光学部材中央部を露出させる光学開口とを有し、前記装着開口内側の内壁に、前記雄ネジと螺合する雌ネジが形成され、該雄ネジと該雌ネジとの螺合により該第１の光学部材の対物側の面の周縁部を押える押え環であることを特徴とする請求項１から４記載のうちのいずれか1項記載の多孔質セラミック成型品。
【請求項６】
相手部品に形成されたネジと螺合するネジが形成された多孔質セラミック成型品と該相手部品との締結方法であって、
前記多孔質セラミック成型品に形成されたネジおよび相手部品に形成されたネジのうちの少なくとも一方のネジに潤滑剤を塗布する潤滑剤塗布工程と、
前記潤滑剤塗布工程で潤滑剤が塗布された後に、前記多孔質セラミック成型品に形成されたネジと相手部品に形成されたネジとを螺合させる締結工程とを有することを特徴とする締結方法。
【請求項７】
前記潤滑剤塗布工程が、前記少なくとも一方のネジに固形潤滑剤を塗布する工程であることを特徴とする請求項６記載の締結方法。
【発明の詳細な説明】
【技術分野】
【０００１】
本発明は、相手部品に形成されたネジと螺合するネジが形成された多孔質セラミック成型品と、相手部品のネジをその多孔質セラミック成型品のネジに締結するときの締結方法に関する。
【背景技術】
【０００２】
最近、自動車にカメラが配備されるようになってきている。自動車に配備されるカメラの多くは、ナビゲーションシステムが普及し運転席に表示画面が設けられていることを利用して、ドライバの死角になる場所の状態をその表示画面上に表示するものである。
【０００３】
ところで、自動車は夏の炎天下や冬の厳寒屋外に野晒しにされることもあり、車載用のカメラはそのような極めて広範な温度環境下で正常に動作する必要がある。この正常動作を保証するために車載用のカメラに適用されるレンズ組立体に要求される性能としては、軽量性や頑強性などの一般的な性質のほか、温度変化に起因するピンボケを生じさせないために温度による伸縮が少ないことなどが挙げられる。これらの要求を満足するために、セラミック製の鏡胴が考えられている（例えば特許文献１、２参照）。本出願人は、多孔質セラミックを光学部品に適用することを提案している（例えば特許文献３参照）。この特許文献３の明細書でいう、多孔質とは、気孔率１０％以上である多孔体である。
【０００４】
ここで特許文献４には、例えば、レンズ鏡胴の前側開口より、レンズ、間隔環を挿入し、押え環をレンズ鏡胴の前側にねじ込むことによって、レンズ鏡胴にレンズを固定したレンズ組立体を構成することが記載されている。その特許文献４の構成に多孔質セラミックの鏡胴を適用した場合の構成を説明する。
【０００５】
図１は、多孔質セラミック製の鏡胴を備えたレンズ組立体の構成例を示す図である。
【０００６】
図１のレンズ組立体１には鏡胴１０が備えられており、その鏡胴１０には対物側開口１０１と結像側開口１０２とを有する中空部１００が設けられている。この鏡胴１０の対物側外周には雄ネジＳＲ１が形成され、その対物側開口１０１から複数のレンズＬ１〜Ｌ４，複数の間隔環ＳＰ１〜ＳＰ３が光軸を揃えて装入される。この例では、複数の光学部材として複数のレンズＬ１〜Ｌ４と複数の間隔環ＳＰ１〜ＳＰ３とが交互に配置されるようにして鏡胴１０の中空部１００に順次に装入される。
【０００７】
更に図１のレンズ組立体１には、鏡胴１０の中空部１００の内部に装入された複数の光学レンズＬ１〜Ｌ４および間隔環ＳＰ１〜ＳＰ３を、対物側開口１０１から押さえ込んで固定するための押さえ環１１が備えられている。この押さえ環１１は、鏡胴１０の対物側の部分が入り込む装着開口１１０と、鏡胴内に装入された複数のレンズのうちの最も対物側に装入されたレンズＬ１の中央部を露出させる光学開口１１１とを有し、装着開口内側の内壁に、上記雄ネジＳＲ１と螺合する雌ネジＳＲ２が形成され、その雄ネジＳＲ１とその雌ネジＳＲ２との螺合により最も対物側に位置するレンズＬ１の対物側の面の周縁部を押えるものである。
【０００８】
この押え環１１によって鏡胴１０内の複数のレンズＬ１〜Ｌ４および複数の間隔環ＳＰ１〜ＳＰ３が結像側開口側に向かって押さえ込まれることにより図１のレンズ組立体１が組み立てられている。
【０００９】
しかし上記の鏡胴に採用されているような多孔質セラミック成型品は、一般に通常のセラミックに比べて表面が凸凹してざらざらするという欠点を抱えている。このため多孔質セラミック成型品にネジを形成したときには相手部品に形成されたネジをその多孔質セラミック成型品のネジに滑らかに螺合させることができないという欠点がある。この欠点は、螺合中にネジに欠けを生じさせる原因になることもある。
【特許文献１】特開２００６−２８４９９１号公報
【特許文献２】特開２００６−２９２９２７号公報
【特許文献３】特開２００７−２３８４３０号公報
【特許文献４】特開２００７−２７９５５７号公報
【発明の開示】
【発明が解決しようとする課題】
【００１０】
本発明は、上記事情に鑑み、多孔質セラミック成型品と相手部品とを円滑に締結させる締結方法、その締結方法を採用して締結された多孔質セラミック成型品を提供することを目的とする。
【課題を解決するための手段】
【００１１】
上記目的を達成する本発明のセラミック成型品は、相手部品に形成されたネジと螺合するネジが形成された多孔質セラミック成型品であって、
上記相手部品との螺合部分に潤滑剤が塗布されてなることを特徴とする。
【００１２】
多孔質とは、気孔率１０％以上である多孔体である。
【００１３】
上記セラミック成型品によれば、相手部品との螺合部分に潤滑剤が塗布されてなるために、相手部品に形成されたネジをセラミック成型品に形成されたネジに円滑に締結させることができる。このように相手部品に形成されたネジを、多孔質セラミック成型品のネジに円滑に締結させることができると、多孔質セラミックに形成されたネジの欠けが防止される。
【００１４】
ここで、上記潤滑剤が固形潤滑剤であることが好ましい。
【００１５】
上記潤滑剤が液体であって、その潤滑剤の粘度が低過ぎると、多孔質セラミックの表面に形成されている気孔にその液体が滲みこみがちであってネジの表面に潤滑膜が形成されにくいことも考えられる。したがって潤滑剤は固形潤滑剤であることが好ましい。固形潤滑剤を用いると、ネジ表面に潤滑膜が好適に形成される。
【００１６】
さらに、固形潤滑剤を用いて潤滑膜をネジ表面に形成することができると、後からネジロックのために接着剤を圧入したときに接着剤の回りが良くなるという効果も得られる。
【００１７】
上記潤滑剤は、二硫化モリブデン、グラファイト、およびＰＴＦＥの中から選択されたいずれか１つ又は複数を潤滑主成分とする固形潤滑成分と、ポリアミドイミド樹脂、エポキシ樹脂、およびアクリル系樹脂の中から選択されたいずれか１つ又は複数からなるバインダとからなる固形潤滑剤であると良い。そうすると、セラミック製成型品のネジの表面に固形潤滑剤がうまく広がって潤滑膜が好適に形成される。
【００１８】
また上記潤滑剤が、高分子樹脂を主成分とする、乾燥により固化した潤滑剤であっても良い。上記潤滑剤の主成分が高分子樹脂からなる場合には、液状であっても気孔に滲みこむことがなく乾燥工程を経ることによりセラミック製の鏡枠の表面にうまく潤滑膜が形成される。
【００１９】
また当該多孔質セラミック成型品が、対物側開口と結像側開口とを有するとともに対物側外周に相手部品と螺合する雄ネジが形成されその対物側開口から複数の光学部材が光軸を揃えて装入される多孔質セラミック製の鏡胴であり、
上記相手部品が、上記鏡胴の対物側の部分が入り込む装着開口と、上記鏡胴内に装入された複数の光学部材のうちの最も対物側に装入された第１の光学部材中央部を露出させる光学開口とを有し、上記装着開口内側の内壁に、前記雄ネジと螺合する雌ネジが形成され、雄ネジと雌ネジとの螺合により第１の光学部材の対物側の面の周縁部を押える押え環であるといった態様に、上記多孔質セラミック成型品は好適に適用される。このときの押え環は、例えばアルミニウム製であっても良く、またセラミック製であっても良い。
【００２０】
また上記目的を達成する上記本発明の締結方法は、
相手部品に形成されたネジと螺合するネジが形成された多孔質セラミック成型品と該相手部品との締結方法であって、
上記多孔質セラミック成型品に形成されたネジおよび相手部品に形成されたネジのうちの少なくとも一方のネジに潤滑剤を塗布する潤滑剤塗布工程と、
上記潤滑剤塗布工程で潤滑剤が塗布された後に、上記多孔質セラミック成型品に形成されたネジと相手部品に形成されたネジを螺合させる締結工程とを有することを特徴とする。
【００２１】
上記本発明の締結方法によれば、上記潤滑剤塗布工程で当該多孔質セラミック成型品に形成されたネジおよび相手部品に形成されたネジのうちの少なくとも一方のネジに潤滑剤が塗布された後に、当該多孔質セラミック成型品に形成されたネジと相手部品に成型されたネジとが螺合されることになるので滑らかに締結される。その結果、ネジが欠けることが防止される。
【発明の効果】
【００２２】
以上、説明したように、多孔質セラミック成型品と相手部品とを円滑に締結させる締結方法、その締結方法を採用して締結された多孔質セラミック成型品が実現する。
【発明を実施するための最良の形態】
【００２３】
以下、本発明の実施の形態について説明する。
【００２４】
図２は、本発明の多孔質セラミック成型品が鏡枠に適用されたレンズ組立体の構成を示す図である。図２には、潤滑剤Ｋが塗布されている以外は図１と同じ構成の図が示されている。
【００２５】
図２（ａ）には、押え環１１が鏡枠１０にねじ込まれた後の状態が示されており、図２（ｂ）には、押え環１１が鏡枠１０にねじ込まれる前の状態が示されている。
【００２６】
図２（ｂ）に示す様に潤滑剤Ｋが塗布された後に押え環１１を鏡枠１０にねじ込むと、図２（ａ）に示す様に押え環１１を鏡枠１０に円滑に締結させることができるためにネジに欠けを生じさせることがなくなる。
【００２７】
ここで、本出願人は、潤滑剤Kに住鉱潤滑剤株式会社製のモリドライＭＤ１６７０（登録商標）という固形潤滑剤を使用して実験を行なったのでその結果を説明しておく。
【００２８】
上記モリドライＭＤ１６７０（登録商標）という潤滑剤は、二硫化モリブデンを潤滑主成分とし、ポリアミドイミド樹脂等の樹脂をバインダとする固形潤滑剤である。
【００２９】
本出願人は、上記ＭＤ１６７０（登録商標）という固形潤滑剤に希釈溶剤を加えて薄めて引き伸ばしたものを多孔質セラミック成型品である鏡枠１０のネジ表面に塗布して、温度１８０℃で３０分間焼成した後、アルミ製の押え環１１をその多孔質セラミック成型品である鏡枠のネジに螺合させ締結を試みてみた。その結果、アルミ製の押え環１１を多孔質セラミック成型品である鏡枠１０のネジに円滑に螺合させ締結させることができた。
【００３０】
さらに、本出願人は、ネジロックのために螺合部に接着剤を圧入したところ、接着剤が広く浸透して強固な接着状態が得られるということも確認することができた。
【００３１】
このようにネジの表面に固形潤滑膜Ｋが形成されると、相手部品をセラミック成型品に円滑に締結させることができるとともに、ネジロックとなる接着剤を注入してネジを効果的に固定することができる。
【００３２】
なお、上記固形潤滑剤Kには、バインダにエポキシ樹脂、又はアクリル系樹脂を用いたものを使用することも可能である。さらに上記固形潤滑剤には二硫化モリブデンの代わりにグラファイト、ＰＴＦＥ（四フッ化エチレン樹脂）が潤滑主成分であるものを使用しても良い。この場合には、バインダに上記ポリアミドイミド樹脂の他、エポキシ樹脂、アクリル系樹脂が用いられているものを使用しても良い。
【００３３】
さらに潤滑剤が、上記二硫化モリブデン、上記グラファイト、およびＰＴＦＥの中から選択されたいずれか１つ又は複数を潤滑主成分とする固形潤滑成分と、ポリアミドイミド樹脂、エポキシ樹脂、およびアクリル系樹脂の中から選択されたいずれか１つ又は複数からなるバインダとからなる固形潤滑剤であっても良い。
【００３４】
ここで、図２のレンズ組立体を得るために、多孔質セラミック成型品に形成されたネジに相手部品のネジを締結するときの締結方法を説明する。
【００３５】
図３は、その締結方法の一例を説明する工程図である。
【００３６】
まず潤滑剤塗布工程Ｓ３０１で、上記多孔質セラミック成型品に形成されたネジおよび相手部品に形成されたネジのうちの少なくとも一方のネジに固形潤滑剤（上記モリドライＭＤ１６７０（登録商標）等）を塗布する。次の締結工程Ｓ３０２へ進んで、上記多孔質セラミック成型品に形成されたネジと相手部品に形成されたネジを螺合させる。
【００３７】
このように多孔質セラミック成型品に形成されたネジおよび相手部品に形成されたネジのうちの少なくとも一方のネジに固形潤滑剤が塗布された後に、多孔質セラミック成型品に形成されたネジと相手部品に成型されたネジとが螺合されると、相手部品がセラミック成型品に円滑に締結されるようになる。こうして滑らかに締結されるようになると、ネジに欠けが生じることがなくなる。
【００３８】
なお固形潤滑剤を使用したのは、液体の潤滑剤を用いると多孔質セラミックの表面にある多数の気孔に潤滑剤を滲みこんで潤滑膜が形成され難いという理由による。
【００３９】
以上、説明したように、多孔質セラミック成型品と相手部品とを円滑に締結させる締結方法、その締結方法を採用して締結された多孔質セラミック成型品が実現する。
【図面の簡単な説明】
【００４０】
【図１】自動車に搭載されるカメラに用いられるレンズ組立体の構成の一例を示す図である。
【図２】本発明の多孔質セラミック成型品が鏡枠に適用されたレンズ組立体の構成を示す図である。
【図３】締結方法の一例を説明する工程図である。
【符号の説明】
【００４１】
１    レンズ組立体
１０    鏡枠
Ｌ１〜Ｌ４    レンズ
ＳＰ１〜ＳＰ３    間隔環
Ｋ          固形潤滑剤
【図１】
2010085717.tif 000003
【図２】
2010085717.tif 000004
【図３】
2010085717.tif 000005